FR 2812809 A1 20020215 FR 0010416 A 20000808 La présente invention est une composition à utiliser dans les laboratoires et les cabinets dentaires, pour rendre modelable la céramique dentaire. Dans le liquide de modelage utilisées actuellement, on emploie en règle générale des additifs chimiques (par ex.: chlorure, acide acétique, alcools) afin de donner plus de stabilité et de plasticité aux masses céramiques.Plus la stabilité et la plasticité sont recherchées, plus on inclut de la chimie. Ce qui entraîne une température de preséchage plus longue. Ce temps de pré-séchage à une températur de four de 600 C, peut aller jusqu'à 30 minutes, avec un température de cuisson maximale de 900 C. La composition et la températur de cuisson de la céramique dentaire n'est pas uniforme en raison de la grande variété de ce produit. C'est selon du producteur de la céramique dentaire. Le ingredient principale de la céramique dentaire c'est toutefois 70% feldspath (SiO,). Pour appliquer la céramique réduire en poudre en fait une mélange avec le liquide de modelage à l'aide d'un pinceau. La nouvelle composition développée, améliore fondamentalement la stabilité et la plasticité par rapport à celles utilisées actuellement sur le marché. La stabilité et une bonne plasticité sont des critères très importants et déterminants pour chacune des réalisations conforme à la réalité, applicable avec un pinceau humide. Cette composition permet un temps de pré-séchage très réduit, en fonction de la céramique,ainsi que l'abaissement de la températur de depart de 500 C à 590 C. De part ses composants absolutement naturels ce bio-liquid est parfaitement écologique. Les substances sont, selon la céramique Eau de deminéralisée 70% à 98%, Silicate de Soude (Na2,SiO3)de 0,1% à 25% et Sorbate de Potassium (CH&CH=CH-CH=CH-COOH) de 0,01% à 10%. En raison de la composition en ce naturelle, et du fait que les substances sont utilisée en tant que médicament par la médecine il ni a aucun risque pour le céramiste dentaire ou l'ouvrage. De part sa composition naturelle de: Eau deminéralisée 96,91%, Silicate de Soude (Na SiO3)3,00% et Sorbate de Potassium (CH.$-CH=CH-CH=CH-COOH) 0,09% En outre il s'est avéré lors des essais, que la température de cuisson maximale de la céramique a pu être réduite, et ainsi diminuer le risque de déformation de l'ouvrage lors de la cuisson dentine, tout particulièrement pour les alliages de métaux précieux. Cette même composition ce caractérise aussi par une températur de cuisson réduite et une températur de départ de 500 C après un temps de préséchage de 3 rminutes. La température de cuisson final pourrait être abaissée de 1 0 C par ce procède. Le risque de déformation durant la phase de cuisson est minisé, tout particulièrement pour les alliages dentaire en métaux précieux. Cette composition permnet une bonne stabilité et un bonne modelage de la céramiqueavec un pinceau. La mise en oeuvre est plus précise, plus rapide et plus saine. C'est une composition absolument bio-compatible, ainsi adaptée aux allergiques. Un avantage essentiel s'est avéré lors des essais, les différentes couleurs des couronnes et bridges sont rendues à la fin de la cuisson dentine, plus naturelles et plus intenses avec l'utilisation du nouveau liquide lors de la cuisson dentine. Une combinaison naturelle entre la céramique (ca. 70% feldspath - Siog) et Silicate de Soude (Na2SiO3) s'établit. 2 - C est un produit 100% à base naturelle. Ces ingrédientes sont utilisés en mécecine général. On trouve le Silicate de Soude dans la composition de certains médicaments, par exemple dans ceux prévus pour les soins des rhumatismes. potassium est utilisée pour la conservation des denrées alimentaire De ce fait aucun danger n'est craindre pour la santé ni pour l'environnement, il est lon polluant. En l'etat des connaissance actuelle, aucun liquide à base naturelle pour modelage céramique est sur le marché à!ie'jour.Pour les raisons citées précédement cette composition convient égal, taux personnes souffrant d'allergies, Cette composi met de simplifier le travail du céramniste dentaire en évitent tout risque de s " l'utilisateur, de préserver l'ouvrage et l'environnement, et tente d'améliorer la rmance dans le domaine des dentes artificielles. [j i! , -n 2812809 REVENDICATION - 1 - Composition naturelle destinée à améliorer la stabilité et la plasticité de masse de céramique dentaire avant la mise en forme et leur cuisson, caracterisée en ce Qu'elle est constituée de melange d'Eau démineralisée dans une proportion de 70% à 98%, de Silicate de Soude (Nag SiO3) dans une proportion de 0,1% à 25% et de Sorbate de Potassium (CHjCH=CH-CH=CH-COOK) dans une proportion de 0,01% à 10%. - 2 - Composition selon la revendication 1 caracterisée en ce qu'elle est constituée d'Eau démineralisée dans une proportion de 96,91%, de Silicate de Soude (Na, SiO3) dans une proportion de 3,00% et de Sorbate de Potassium (CH3-CH=CHCH=CH-COOK) dans une proportion de 0,09%.